(57)【要約】  分子インクは、カルボン酸銀と、高分子バインダーを有機アミンと相溶性にする官能基を有するポリエステル、ポリイミド、ポリエーテルイミド又はそれらの任意の混合物を含む高分子バインダーとを含む。そのようなインクは、既存の銀インクよりも高い銀充填量、低い粘度及び低い処理温度を有し得る。
2020510740.tif 000002
【特許請求の範囲】
【請求項１】
分子インクであって、
カルボン酸銀；
有機アミン；並びに
高分子バインダーを前記有機アミンと相溶性にする官能基を有する、ポリエステル、ポリイミド、ポリエーテルイミド又はそれらの任意の混合物を含む前記高分子バインダー、
を含む分子インク。
【請求項２】
前記カルボン酸銀が、ネオデカン酸銀を含む、請求項１に記載のインク。
【請求項３】
前記ネオデカン酸銀が、前記インクの総重量を基準として約２３重量％以上の量で存在する、請求項２に記載のインク。
【請求項４】
前記ネオデカン酸銀が、前記インクの総重量を基準として約７０重量％以上の量で存在する、請求項２に記載のインク。
【請求項５】
前記有機アミンが、アルキルアミン、ヒドロキシアルキルアミン又は環状アミンを含む、請求項１〜４のいずれか一項に記載のインク。
【請求項６】
前記有機アミンが、ピリジン、ピリミジン、ピロール、ピロリジン、オキサゾリン、ピペリジン、イソオキサゾール又はモルホリンを含む、請求項１〜４のいずれか一項に記載のインク。
【請求項７】
前記有機アミンが、アミノ−２−プロパノール、２−エチル−１−ヘキシルアミン又は２−エチル−２−オキサゾリンを含む、請求項１〜４のいずれか一項に記載のインク。
【請求項８】
前記有機アミンが、前記インクの総重量を基準として約５重量％〜約５０重量％の量で存在する、請求項１〜７のいずれか一項に記載のインク。
【請求項９】
前記高分子バインダーが、前記有機アミンに分散可能である、請求項１〜８のいずれか一項に記載のインク。
【請求項１０】
前記高分子バインダーが、ヒドロキシル末端及び／又はカルボキシル末端ポリエステルを含む、請求項１〜９のいずれか一項に記載のインク。
【請求項１１】
前記高分子バインダーが、前記インクの総重量を基準として約０．５重量％〜約１０重量％の量で存在する、請求項１〜１０のいずれか一項に記載のインク。
【請求項１２】
溶媒をさらに含む、請求項１〜１１のいずれか一項に記載のインク。
【請求項１３】
前記溶媒が、オクタノールを含む、請求項１２に記載のインク。
【請求項１４】
前記溶媒が、前記インクの総重量を基準として約５重量％から約４０重量％の範囲内の量で存在する、請求項１２又は１３に記載のインク。
【請求項１５】
約１ｃＰ〜約１５，０００ｃＰの粘度を有する、請求項１〜１４のいずれか一項に記載のインク。
【請求項１６】
基板上に導電性銀トレースを製造する方法であって、請求項１〜１４のいずれか一項に定義のインクを基板上に堆積させて、前記基板上に前記インクの非導電性トレースを形成する工程と、前記基板上の前記インクの前記非導電性トレースを焼結して、前記導電性銀トレースを形成する工程とを含む方法。
【請求項１７】
前記焼結が、約１５０℃〜約１８５℃の範囲内の温度で行われる、請求項１６に記載の方法。
【請求項１８】
前記焼結が、約１５０℃〜約１７５℃の範囲内の温度で行われる、請求項１６に記載の方法。
【請求項１９】
前記焼結が、約１分〜１２０分の範囲内の時間にわたって行われる、請求項１６〜１８のいずれか一項に記載の方法。
【請求項２０】
前記基板が、ポリエチレンテレフタラート、ポリオレフィン、ポリジメチルシロキサン、ポリスチレン、アクリロニトリル／ブタジエン／スチレン、ポリカーボネート、ポリイミド、熱可塑性ポリウレタン、シリコーン膜、ウール、シルク、綿、亜麻、ジュート、モーダル、竹、ナイロン、ポリエステル、アクリル、アラミド、スパンデックス、ポリラクチド、紙、ガラス、コーティングガラス、金属又は誘電体コーティングを含む、請求項１６〜１９のいずれか一項に記載の方法。
【請求項２１】
前記堆積が、印刷を含む、請求項１６〜２０のいずれか一項に記載の方法。
【請求項２２】
請求項１〜１５のいずれか一項に定義のインクから製造された導電性銀トレースを備える基板。
【請求項２３】
請求項２２に定義の基板を備える電子デバイス。
【発明の詳細な説明】
【技術分野】
【０００１】
本出願は、インク、特に高い銀充填量を有し、比較的低温で焼結することができる低粘度印刷可能分子インクに関する。
【背景技術】
【０００２】
ネオデカン酸銀をベースとする分子インクは、スクリーン印刷用に配合されている。これらのインクは良好な印刷品質を有すると同時に優れた機械的及び電気的特性を示したが、それらは少なくとも２つの制限を有する。
【０００３】
第一に、溶媒又は担体への溶解度が低いため、均一なインクを形成するためには、銀塩を著しく希釈しなければならない。低濃度の銀塩は、印刷されると薄い銀堆積物をもたらす。得られるインクはまた、多くの印刷技術（エアロゾルジェット、インクジェット印刷、フレキソグラビア印刷）に必要とされるものよりも大きい、比較的高い粘度を有する。ネオデカン酸銀インクの厚いトレース（ｔｒａｃｅｓ）を印刷するためには、複数の層が印刷される（インクジェット又はエアロゾルジェット）。印刷技術が低粘度インクを必要とする場合、ネオデカン酸銀インクを希釈してインクの相対銀含有量を低減しなければならず、これは一方で非常に薄い堆積物をもたらす。さらに、複数の層を印刷することは時間がかかり、印刷品質を低下させる可能性がある。
【０００４】
第二に、これらのインクは約２２０〜２４０℃の処理温度を必要とし、したがって、最高の導電性を追求する場合、熱焼結は一般にＫａｐｔｏｎ（商標）等の高価な基板にのみ適合する。ネオデカン酸銀インクのトレースは、より低温で焼結することができるが、より長い処理時間が使用される場合に限られる。
【０００５】
したがって、銀塩のより高い充填量を可能にし、及び／又は銀をより低い温度で焼結させることを可能にする銀塩インク配合物、特にネオデカン酸銀配合物が必要とされている。
【発明の概要】
【０００６】
インク中の銀塩の分散性（例えば溶解性）を高め、それによってインク中の銀の充填量を増やす分子銀インクが配合された。配合されたインクは、銀含有量を犠牲にすることなく既存の銀インクよりも低い粘度を有し得る。銀インクはまた、既存の銀インクよりも低い処理温度を必要とし得る。
【０００７】
一態様において、カルボン酸銀と、有機アミンと、高分子バインダーを前記有機アミンと相溶性にする官能基を有するポリエステル、ポリイミド、ポリエーテルイミド又はそれらの任意の混合物を含む前記高分子バインダーとを含む分子インクが提供される。
【０００８】
別の態様において、基板上に導電性銀トレース（ｔｒａｃｅ）を製造する方法であって、分子インクを基板上に堆積させて、基板上にインクの非導電性トレースを形成する工程と、基板上のインクの前記非導電性トレースを焼結して、導電性銀トレースを形成する工程とを含む方法が提供される。
【０００９】
別の態様において、上述のような方法によって製造された導電性銀トレースを備える基板が提供される。
【００１０】
別の態様において、上述のような方法によって製造された導電性銀トレースを有する基板を備える電子デバイスが提供される。
【００１１】
さらなる特徴は、以下の詳細な説明の過程で説明される、又は明らかになるであろう。本明細書に記載の各特徴は、記載された他の特徴のうちの１つ又は複数との任意の組み合わせで利用され得ること、各特徴は、当業者に明らかな場合を除いて別の特徴の存在に必ずしも依存しないことを理解されたい。
【００１２】
より明確に理解するために、添付の図面を参照しながら、好ましい実施形態を例として詳細に説明する。
【図面の簡単な説明】
【００１３】
【図１Ａ】線形目盛り（図１Ａ）上にプロットされた、ネオデカン酸銀（ＡｇＮＤ）重量分率（ｗｔ／ｗｔ）の関数としての様々なインクの粘度（ｃＰ）のグラフを示す図である。
【図１Ｂ】半対数目盛り（図１Ｂ）上にプロットされた、ネオデカン酸銀（ＡｇＮＤ）重量分率（ｗｔ／ｗｔ）の関数としての様々なインクの粘度（ｃＰ）のグラフを示す図である。図１Ｂの５００ｃＰ粘度における黒い水平破線は、インクＩ１、インクＩ２及びインクＩ３が、インクＣ１及びインクＣ２よりも５００ｃＰでより大きなＡｇＮＤ充填量を有することを示す。
【図２】異なる配合物（インクＣ１及びインクＣ２）を有する他のＡｇＮＤインクと比較した、本発明のネオデカン酸銀（ＡｇＮＤ）インク（インクＩ１、インクＩ２及びインクＩ３）についての焼結温度（℃）の関数としての公称２０ミルラインのシート抵抗率（ｍΩ／□／ミル）のグラフを示す図であり、インクは４５分間焼結された。
【図３】様々なインク（インクＩ１、インクＩ２、インクＩ３、インクＣ１及びインクＣ２）のトレースを２００℃に４５分間加熱した後の、ＡｇＮＤ重量分率（ｗｔ／ｗｔ）の関数としての公称２０ミルラインの断面積（ｍｍ２）のグラフを示す図である。
【発明を実施するための形態】
【００１４】
カルボン酸銀は、銀イオンと、カルボン酸部分を含む有機基とを含む。カルボン酸塩は、好ましくは１〜２０個の炭素原子、より好ましくは６〜１５個の炭素原子、さらにより好ましくは８〜１２個の炭素原子、例えば１０個の炭素原子を含む。カルボン酸塩は、好ましくはアルカノアートである。カルボン酸銀は、好ましくはアルカン酸の銀塩である。好ましいカルボン酸銀のいくつかの非限定的な例は、エチルヘキサン酸銀、ネオデカン酸銀、安息香酸銀、フェニル酢酸銀、イソブチル酢酸銀、ベンゾイル酢酸銀、シュウ酸銀、ピバル酸銀及びそれらの任意の混合物である。ネオデカン酸銀が特に好ましい。１種又は２種以上のカルボン酸銀がインク中に存在してもよい。カルボン酸銀は、好ましくはインク中に分散している。好ましくは、インクは、他の金属銀材料のフレーク又は粒子を含まない。
【００１５】
カルボン酸銀は、好ましくは、インクの総重量を基準として、インク中に約２３重量％以上の銀充填量をもたらす量でインク中に存在する。より好ましくは、カルボン酸銀は、約２３．５重量％以上、又は約２５重量％以上、又は約２６．５重量％以上、又は約２７重量％以上の銀充填量を提供する。カルボン酸銀がネオデカン酸銀である場合、ネオデカン酸銀は、好ましくは、インクの総重量を基準として約６１重量％以上、又は約６５重量％以上、又は約６８重量％以上、又は約７０重量％以上の量でインク中に存在してもよい。
【００１６】
有機アミンは、好ましくは、アルキルアミン、ヒドロキシアルキルアミン又は環状アミンである。有機アミンは、好ましくは、２〜１２個の炭素原子、より好ましくは２〜８個の炭素原子を含む。アルキルアミンのいくつかの非限定的な例は、２−エチル−１−ヘキシルアミン、１−オクチルアミン、１−ヘキシルアミン等である。ヒドロキシアルキルアミンのいくつかの非限定的な例は、１，２−エタノールアミン、１−アミノイソプロパノール（アミノ−２−プロパノール）、１，３−プロパノールアミン、１，４−ブタノールアミン等である。環状アミンのいくつかの非限定的な例は、ピリジン、ピリミジン、ピロール、ピロリジン、オキサゾリン、ピペリジン、イソオキサゾール、モルホリン等である。１種又は２種以上の有機アミンがインク中に存在してもよい。
【００１７】
有機アミンは、任意の適切な量で、好ましくは約５重量％以上、より好ましくは約８重量％以上の量で、及び好ましくは約５０重量％以下、より好ましくは約２５重量％以下、さらにより好ましくは約２０重量％以下の量でインク中に存在してもよく、全ての重量はインクの総重量を基準とする。例示的な好ましい範囲は、約５重量％〜約５０重量％、又は約１０重量％〜約５０重量％、又は約５重量％〜約２５重量％である。
【００１８】
高分子バインダーは、高分子バインダーを有機アミンと相溶性にする官能基を有するポリエステル、ポリイミド、ポリエーテルイミド又はそれらの任意の混合物を含み得る。したがって、高分子バインダー中の有機アミンの混合物は、著しい相分離をもたらさない。高分子バインダーは、有機アミン中に分散可能、例えば可溶性であってもよい。高分子バインダーを有機アミンと相溶性にする官能基は、好ましくは、水素結合に関与することができる極性基、例えば、ヒドロキシル基、カルボキシル基、アミノ基及びスルホニル基のうちの１つ又は複数である。好ましくは、高分子バインダーは、末端ヒドロキシル基及び／又はカルボキシル基を含む。高分子バインダーは、好ましくは、ポリエステルを有機アミンと相溶性にする官能基を有するポリエステルを含む。より好ましくは、高分子バインダーは、ヒドロキシル末端及び／又はカルボキシル末端ポリエステルを含む。
【００１９】
他の種類の高分子バインダーが使用されてもよい。そのような他の種類の高分子バインダーは、ホモポリマー又はコポリマーであってもよい。そのような他の種類の高分子バインダーは、熱可塑性樹脂又はエラストマーであってもよい。他の高分子バインダーのいくつかの例は、例えば、熱可塑性ポリウレタン及びシリコーンエラストマーを含む。
【００２０】
高分子バインダーは、任意の適切な量で、好ましくはインクの総重量を基準として約０．１重量％〜約１０重量％の範囲内でインク中に存在してもよい。より好ましくは、その量は、約０．５重量％〜約１０重量％、又は約０．１重量％〜約５重量％、約０．５重量％〜約３重量％、又は約１重量％〜約２重量％の範囲内である。
【００２１】
特に好ましい実施形態において、分子インクは、約６１重量％以上のネオデカン酸銀；約５重量％〜約５０重量％のアミノ−２−プロパノール、２−エチル−１−ヘキシルアミン又は２−エチル−２−オキサゾリン；約０．５重量％〜約３重量％のヒドロキシル末端及び／又はカルボキシル末端ポリエステルを含み、全ての重量はインクの総重量に基づく。
【００２２】
分子インクは、任意選択で溶媒を含んでもよい。溶媒は、好ましくは、有機アミン又は高分子バインダーの一方又は両方と相溶性である。溶媒は、好ましくは、有機アミン及び高分子バインダーの両方と相溶性である。有機アミン及び／又は高分子バインダーは、好ましくは、溶媒中に分散可能、例えば可溶性である。溶媒は、好ましくは有機溶媒、より好ましくは非芳香族有機溶媒である。非芳香族有機溶媒は、例えば、グリコールエーテル（例えばジプロピレングリコールメチルエーテル）、アルコール（例えばメチルシクロヘキサノール、オクタノール、ヘプタノール）、カルビトール（例えば２−（２−エトキシエトキシ）エタノール）又はそれらの任意の混合物を含む。アルコールが好ましく、好ましくはＣ１−Ｃ１０アルカノール、より好ましくはＣ６−Ｃ８アルカノール、例えばオクタノールである。使用される場合、溶媒は、インク中に任意の適切な量で、好ましくはインクの総重量を基準として約１重量％〜約５０重量％の範囲内で存在してもよい。より好ましくは、その量は、約２重量％〜約５０重量％、又は約５重量％〜約５０重量％、又は約５重量％〜約４０重量％、又は約５重量％〜約２０重量％の範囲内である。存在する場合、溶媒は、一般に、インクの残りを構成する。
【００２３】
インクは、約１ｃＰ〜約５０，０００ｃＰの範囲内の粘度を有することができる。例えば、インクの粘度は、約１ｃＰ〜約１５，０００ｃＰの範囲内であってもよい。
【００２４】
インクの各成分の相対量は、既存のネオデカン酸銀インクよりも低い粘度及び低い処理温度を提供しながら、インク中のカルボン酸銀の分散性（例えば溶解度）を調整するのに重要な役割を果たし得る。インク中の各成分の量の好ましい実施形態は、より低い粘度及びより高い銀充填量において特に改善された処理温度を有するインクをもたらす。
【００２５】
インクは、基板上にインクの非導電性トレースを形成するための任意の適切な方法によって基板上に堆積させることができる。インクは、印刷、例えばスクリーン印刷、インクジェット印刷、フレキソ印刷（例えばスタンプ）、グラビア印刷、オフセット印刷、エアブラシ、エアロゾル印刷、植字、プロッティング又は他の任意の方法に特に適している。インクは、様々な異なる印刷技術に対して独自に最適化され得る。
【００２６】
基板上に堆積した後、非導電性トレース内のカルボン酸銀を乾燥及び分解することによって導電性トレースが形成される。乾燥及び分解は、任意の適切な技術によって達成することができ、その技術及び条件は、その上にトレースが堆積される基板の種類及びインク中のカルボン酸銀の種類によって導かれる。例えば、インクの乾燥及びカルボン酸銀の分解は、加熱及び／又はフォトニック焼結によって達成することができる。
【００２７】
一技術では、基板を加熱することによりトレースを乾燥及び焼結させて、導電性トレースを形成する。焼結は、カルボン酸銀を分解して、銀の導電性粒子（例えばナノ粒子）を形成する。比較的高導電性銀トレースを生成しながら、加熱を約１８５℃未満、特に約１５０〜１８５℃、又は約１５０〜１７５℃の比較的低い温度範囲で行うことができることが有利である。より低い温度で焼結する能力はインクの利点であるが、必要に応じてより高い温度で、例えば約１８５℃以上の温度又は約２５０℃までの温度で加熱を行ってもよい。
【００２８】
加熱は、好ましくは約３時間以内、より好ましくは約２時間以内、例えば約１〜１８０分、又は約２〜１２０分の範囲内の時間行われる。加熱は、導電性トレースを形成するために基板上のトレースを焼結させるのに十分な温度と時間のバランスで行われる。加熱装置の種類も、焼結に必要な温度及び時間に影響する。焼結は、酸化性雰囲気（例えば空気）又は不活性雰囲気（例えば窒素及び／又はアルゴンガス）下で基板を用いて行うことができる。
【００２９】
別の技術では、フォトニック焼結システムは、広帯域スペクトルの光を送達する高輝度ランプ（例えばパルスキセノンランプ）を特徴とし得る。ランプは、トレースに約５〜２０Ｊ／ｃｍ２のエネルギーを送達することができる。パルス幅は、好ましくは約０．５８〜１．５ｍｓの範囲内である。駆動電圧は、好ましくは、約１．６〜２．８ｋＶの範囲内である。フォトニック焼結は、周囲条件下で（例えば空気中で）行うことができる。フォトニック焼結は、ポリエチレンテレフタラート及びポリイミド基板に特に適している。より低いエネルギー（例えば１０Ｊ／ｃｍ２未満）の使用は、ポリエチレンテレフタラート及びポリエチレンナフタラート等の低温基板上でのインクの適合性を高め、本明細書に記載のようなアミンを含有するネオデカン酸銀系インクでは、基板損傷（例えば溶融及び／又は反り）が著しく少ない。
【００３０】
インクを基板上で乾燥及び焼結することによって形成された導電性トレースは、任意の所望の厚さ及び幅のものであってもよい。比較的高い導電率（すなわち比較的低い抵抗率）を維持しながら、インクを乾燥及び焼結して、比較的薄い及び／又は狭い導電性トレースを形成することができることが有利である。さらに、インクから形成された焼結トレースは可撓性であってもよく、開回路遮断なしに（すなわち開放故障なしに）ＡＳＴＭ  Ｆ１６８３−０２屈曲及び折り目試験に合格することができる。製造アプリケーションでは、可能な限り低い抵抗値の変化が必要である。開回路遮断は、導電率の全損失（すなわち無限の抵抗率）として定義される。
【００３１】
基板は、任意の適切な表面、特に印刷可能な表面であってもよい。印刷可能な表面は、中でも例えばポリエチレンテレフタラート（ＰＥＴ）（例えばＭｅｌｉｎｅｘ（商標））、ポリエチレンナフタラート（ＰＥＮ）、ポリオレフィン（例えばシリカ充填ポリオレフィン（Ｔｅｓｌｉｎ（商標））、ポリジメチルシロキサン（ＰＤＭＳ）、ポリスチレン、アクリロニトリル／ブタジエン／スチレン、ポリカーボネート、ポリイミド（例えばＫａｐｔｏｎ（商標））、熱可塑性ポリウレタン（ＴＰＵ）、シリコーン膜、ウール、シルク、綿、亜麻、ジュート、モーダル、竹、ナイロン、ポリエステル、アクリル、アラミド、スパンデックス、ポリラクチド、紙、ガラス、コーティングガラス（例えば、ＩＴＯコーティングガラス）、金属、誘電体コーティングを含み得る。
【００３２】
基板上に堆積された導電性トレースは、電子デバイス、例えば電気回路、導電性バスバー（例えば太陽電池用）、センサ（例えばタッチセンサ、ウェアラブルセンサ）、アンテナ（例えばＲＦＩＤアンテナ）、薄膜トランジスタ、ダイオード、スマートパッケージング（例えばスマートドラッグパッケージング）、機器及び／又は車両における適合性インサート、並びに高温に耐えることができる適合性表面上のローパスフィルタ、周波数選択表面、トランジスタ及びアンテナを含む多層回路及びＭＩＭデバイスに組み込むことができる。インクは、そのような電子デバイスの小型化を可能にする。
【実施例】
【００３３】
［例１］ネオデカン酸銀インク
一連のネオデカン酸銀（ＡｇＮＤ）系インクを、表１に記載のように配合した。インクＩ１、Ｉ２及びＩ３は本発明に従って配合され、インクＣ１及びＣ２はＡｇＮＤ系インクの他の配合物の比較試料である。インクは、インクの分解温度に影響を与える様々な種類の担体を有する。各インクは、担体の最大重量分率を構成する異なる成分、すなわちオクタノール（インクＩ１及びインクＣ２）、アルキルアミン（インクＩ２）、オキサゾリン（インクＩ３）並びにテルペンアルコール（インクＣ１）を有する。
【００３４】
【表１】
2020510740.tif 000003
【００３５】
１−アミノ−２−プロパノール（ヒドロキシアミン）、２−エチル−１−ヘキシルアミン（アルキルアミン）及び２−エチル−２−オキサゾリン（オキサゾリン）を含有するインクを、まずオクタノール中のネオデカン酸銀塩の濃縮懸濁液を調製することによって調製した。次いで、１−アミノ−２−プロパノール、２−エチル−１−ヘキシルアミン又は２−エチル−２−オキサゾリンを乳鉢と乳棒を用いて懸濁液にゆっくりと混和し、透明で均質な粘性溶液が形成されるまで混合した。他のインクは、全ての成分を合わせ、溶液が均一になるまでプレナリーミキサー（ｐｌｅｎａｒｙ  ｍｉｘｅｒ）で混合することによって調製した。２つの高分子バインダー、Ｒｏｋｒａｐｏｌ（商標）７０７５（ポリエステル）又はエチルセルロース４６ｃＰのうちの１つをインクに添加した。
【００３６】
インクの粘度は、ＡｇＮＤ充填量の関数として決定された。これらの試験のために、インクのネオデカン酸銀成分を、表１の配合物に対する同じ比率でそれぞれの担体及びアミンで希釈した。これらのインクの粘度は、２０．５℃でＵＬアダプターを有するＢｒｏｏｋｆｉｅｌｄ  ＲＶ−ＤＶ−ＩＩＩウルトラレオメータを使用して測定した。
【００３７】
４つのインクを、４００のメッシュ数を有するスクリーン（１９μｍのスレッド直径及び４５μｍのメッシュ開口部を有するステンレス鋼スクリーン）を使用して、Ｋａｐｔｏｎ（商標）ＨＰＰ−ＳＴの８．５×１１インチシートの上にスクリーン印刷した。スクリーンは、長さ１０ｃｍ、幅２〜２０ミルの線を含んでいた。印刷されたトレースは、表２に記載の加熱プログラムを使用して１５１℃から２２９℃まで変化するリフロー温度（Ｔ）で空気中で熱焼結された（表２の温度は、炉の目標温度に対応する）。表３及び図２における抵抗率データを得るために使用される温度は、Ｋａｐｔｏｎ（商標）基板に取り付けられた熱電対によって測定された温度である。
【００３８】
【表２】
2020510740.tif 000004
【００３９】
トレースの電気的特性は、抵抗計を用いて１０ｃｍ長のトレースにわたる抵抗を測定することによって特性決定された。焼結トレースの幅及び厚さは、光学的表面形状測定器（Ｃｙｂｅｒ  Ｔｅｃｈｎｏｌｏｇｉｅｓ  ３Ｄ  Ｓｕｒｆａｃｅ  Ｐｒｏｆｉｌｅｒ）を使用して測定した。トレース幅を使用して、長さ１０ｃｍの各トレースの平方数を決定し、続いてそれを使用してシート抵抗を計算することができる。トレースの断面積は、トレースの測定幅及び厚さを乗じることにより計算した。厚さ測定値を使用して、トレースのシート抵抗値を計算した。焼結トレースの電気的特性を、図２に提供する。
【００４０】
表１から明らかなように、本発明のインクＩ１、Ｉ２、Ｉ３、Ｉ４及びＩ５に対するネオデカン酸銀の充填量は、他のＡｇＮＤ系インクにおけるネオデカン酸銀の充填量よりもはるかに大きくなり得る。表３のトレースの断面積によって示されるように、より高いネオデカン酸銀充填量は、より高い銀堆積物をもたらす。表３は、２００℃で４５分間の加熱後の、インクＩ１、インクＩ２、インクＩ３、インクＣ１及びインクＣ２から作製された長さ１０ｃｍの銀トレースの抵抗、線幅、線厚、断面積及びシート抵抗の比較を提供する。図３は、インク中のネオデカン酸銀充填量と２００℃で４５分間焼結した後の銀トレースの断面積との間の関係を示す。
【００４１】
図２に基づいて、低粘度（フレキソ印刷及びプロッターベースの印刷に適している）を有し、高いネオデカン酸銀充填量（約４８％〜約６７％、アミンに依存する）を維持するインクを生成するために、追加のアミン及びオクタノールの添加によりインクを配合できることもまた明らかである。さらに、図２から、インクＩ１、Ｉ２及びＩ３は、良好な導電性を有する銀トレースを提供しながら、インクＣ１及びＣ２よりも大幅に低い温度で焼結することができることが明らかである。さらに、低温基板上に印刷されたこれらのインクのフォトニック硬化は、下の基板への損傷が大幅に少ないより低いエネルギーで実行することができる。
【００４２】
【表３】
2020510740.tif 000005
【００４３】
焼結条件及び基板を変えてインクＩ３を用いてさらに３つの実験を行った。
【００４４】
第１の実験では、上述の方法を用いてインクＩ３をＫａｐｔｏｎ（登録商標）ＨＰＰ−ＳＴ上にスクリーン印刷して焼結したが、ただし焼結は、２００℃の温度で４５分間ではなく３０分間行った。結果を表４Ａ及び表４Ｂに示す。
【００４５】
【表４】
2020510740.tif 000006
【００４６】
【表５】
2020510740.tif 000007
【００４７】
第２の実験では、上述の方法を用いてインクＩ３をＫａｐｔｏｎ（登録商標）上にスクリーン印刷して焼結したが、ただし焼結は、２００℃ではなく１８０℃の温度で、４５分間ではなく３０分間行った。結果を表５Ａ及び表５Ｂに示す。表５Ａ及び表５Ｂは、機械的特性（ＡＳＴＭ  Ｆ１６８３−０２屈曲及び折り目試験による可撓性）を提供する。
【００４８】
【表６】
2020510740.tif 000008
【００４９】
【表７】
2020510740.tif 000009
【００５０】
第３の実験では、３６０カウント／インチ（ＳＳ３６０）のメッシュカウントを有するステンレス鋼スクリーンを通してＭｅｌｉｎｅｘ（登録商標）上にインクＩ３をスクリーン印刷し、強力パルス光（ＩＰＬ）焼結（３４０Ｖ／１５００μ秒）を用いてフォトニック焼結し、続いて１６０℃の温度で３０分間熱焼結した。結果を表６Ａ及び表６Ｂに示す。
【００５１】
【表８】
2020510740.tif 000010
【００５２】
【表９】
2020510740.tif 000011
【００５３】
インクＩ３に関する表中のデータは、１−オクタノール及び２−エチル−オキサゾリンの組み合わせが極めて導電性のトレース（ほとんどの線幅に対して体積抵抗値約１０μΩ・ｃｍ）の製造を可能にすることを示唆している。この性能は、例えばインクＣ１よりも少ないエネルギーを用いてトレースを導電性銀に変換する能力に起因すると思われる。インクＩ３から得られたトレースの機械的特性もまた優れており、屈曲及び折り目試験（ＡＳＴＭ１６８３−０２）後の抵抗増加は３％を超えて増加しない（表５Ａ及び５Ｂ）。
【００５４】
３６０カウント／インチ（ＳＳ３６０）のメッシュカウント及び約７〜１０μｍのエマルジョン厚を有するステンレス鋼スクリーンを使用して、０．０６μｍのＲＭＳ粗度を有するガラス基板上にインクＩ４をスクリーン印刷し、２００℃で３０分間焼結した。スクリーン印刷パターンは、４Ｂのクロスハッチを有した。結果を表７に示す。
【００５５】
【表１０】
2020510740.tif 000012
【００５６】
データは、高分子バインダー及びインク成分の組み合わせが、非常に滑らかな状態（ＲＭＳ表面粗度約０．０６μｍ）を保ちながら、銀トレースをガラス基板に非常に良好（４Ｂ）に付着させることを示唆している。
【００５７】
１３μｍのワイヤ直径を有する織られたタングステンワイヤを含む高解像度スクリーンを通して、インクＩ５をＭｅｌｉｎｅｘ（登録商標）上にスクリーン印刷したが、このスクリーンは４３０カウント／インチのメッシュカウントを有していた。スクリーン印刷されたインクを５分間乾燥させ、続いて１６５℃で３０分間熱焼結した。結果を表８に示す。表８に見られるように、１０〜２０μΩ・ｃｍの間の体積抵抗率で５０μｍ未満の測定線幅を有するトレースを容易に製造することができる。これは、インクが透明導電性電極（ＴＣＥ）用途に使用され得ることを示唆している。
【００５８】
【表１１】
2020510740.tif 000013
【００５９】
新規な特徴は、説明を検討すれば当業者に明らかとなるであろう。しかしながら、特許請求の範囲は実施形態によって限定されるべきではなく、特許請求の範囲の文言及び明細書全体と一致する最も広い解釈が与えられるべきであることを理解されたい。
【図１Ａ】
2020510740.tif 000014
【図１Ｂ】
2020510740.tif 000015
【図２】
2020510740.tif 000016
【図３】
2020510740.tif 000017
【国際調査報告】
2020510740.tif 000018
2020510740.tif 000019
2020510740.tif 000020
2020510740.tif 000021
2020510740.tif 000022
2020510740.tif 000023
2020510740.tif 000024
2020510740.tif 000025
2020510740.tif 000026
2020510740.tif 000027
2020510740.tif 000028
2020510740.tif 000029
2020510740.tif 000030
2020510740.tif 000031